(57)【要約】【課題】使用する薬品量を減らし、コストを低減し、余分な作業工程を減らし、平滑性、不透明性、強度に優れた印刷用紙を提供することにある。【解決手段】αセルロース含有率８５％以上、９０％以下の広葉樹晒クラフトパルプを６０質量％以上含有する原料パルプからなり、灰分含有率が１５質量％以上であり、不透明度が８０％以上、層間強度が１５０Ｊ／ｍ２以上であり、不透明度が８５％以上、米坪が６５ｇ／ｍ２以下である印刷用紙。【選択図】なし【特許請求の範囲】
【請求項１】
αセルロース含有率８５以上、９０％以下の広葉樹晒クラフトパルプを６０質量％以上含有する原料パルプからなり、灰分含有率が１５質量％以上であり、不透明度が８０％以上、層間強度が１５０Ｊ／ｍ２以上であることを特徴とする印刷用紙。
【請求項２】
灰分含有率が２０質量％以上、不透明度が８５％以上、米坪が６５ｇ／ｍ２以下であることを特徴とする請求項１に記載の印刷用紙。
【請求項３】
請求項１または２に記載の印刷用紙の少なくとも片面に無機顔料と接着剤を主成分とする表面処理剤を塗工、乾燥してなることを特徴とする印刷用紙。
【発明の詳細な説明】
【技術分野】
【０００１】
本発明は、平滑性、不透明性、紙の強度に優れた印刷用紙に関する。
【背景技術】
【０００２】
印刷用紙はチラシ、ダイレクトメール、各種雑誌、カタログ、マニュアル、書籍などに使用されている。そして、印刷用紙は非塗工印刷用紙および塗工紙に大別され、印刷品質、コスト等が考慮されて用途にあった使用がなされている。非塗工印刷用紙としては晒化学パルプを原料とする上質紙、更に、晒化学パルプと機械パルプ、古紙パルプを原料とする中質紙等がある。また、塗工紙は塗工原紙に少なくとも片面に塗料を塗工して、印刷適性を高めたものであり、その原紙（塗工原紙）の組成は非塗工印刷用紙に近いものである。よって、いずれの紙にも、通常、化学パルプが使用されている。晒化学パルプとしては針葉樹晒クラフトパルプ（ＮＢＫＰ）、広葉樹晒クラフトパルプ（ＬＢＫＰ）が多く使用されており、その中でも、平滑性、不透明度、地合に優れ、比較的安価であることから、広葉樹晒クラフトパルプ（ＬＢＫＰ）が多用されている。
【０００３】
また、晒クラフトパルプではリグニン成分はほとんど存在せず、セルロース成分とヘミセルロース成分からなる。このうち、ヘミセルロースは膨潤及び膠着作用で紙の強度を強くすることが知られており、ヘミセルロースが多いと密度の高い紙が得られる傾向にあり、不透明性の低い紙が得られることが知られている。そして、針葉樹晒クラフトパルプ（ＮＢＫＰ）を主体とする透明性の高い（不透明性の低い）グラシン紙、剥離紙などでは、透明性を向上させる方法の一つとして、ヘミセルロースが比較的多い針葉樹晒クラフトパルプを選定する方法が知られている。このようなことから、印刷用紙においてはヘミセルロースの多い晒クラフトパルプを選定することはなかった。
【０００４】
印刷用紙に要求される品質の中でも平滑性、不透明性、白色度、及び、紙の強度は高い方が望ましい。平滑性が低いと印刷品質が劣り、不透明性が低いとインキの裏抜けなどの問題を生じる。紙の強度が低いと、印刷トラブルが生じやすくなる。また、非塗工印刷用紙及び塗工原紙の米坪は通常、４０〜１２０ｇ/ｍ2である。
【０００５】
平滑性及び不透明性を上げる方法としては、填料を内添する方法が一般的である。内添填料は、一般に、紙やシート等において平滑性、不透明性、白色度および地合の改良等を目的として、パルプ繊維を主体とする紙料中に添加して抄紙が行われ、紙に仕上げられる。平滑性、不透明性を改良するには、填料を多く添加する方法が考えられるが、非塗工印刷用紙、特に軽量紙の場合では、紙の強度を低下させるといった難点があり、その結果、抄造時の操業性が低下したり、また、印刷時には、ブランケットへ紙粉や填料成分が堆積したり、断紙などの印刷走行性が低下するといった問題点が発生することがあり、塗工紙では、オフセット印刷でブリスター等の問題が発生することがあるため、あまり多く添加することができない。灰分含有率としては通常、３〜３０質量％である。
【０００６】
紙の表面強度を向上させる手段としては、澱粉、ポリビニルアルコール等の接着剤をサイズプレス等で紙の表面に含浸、または、塗工する方法がある。塗工紙の表面強度を上げる方法としては塗料のバインダーを増やす方法がある。また、紙の層間強度を上げる手段としては、カチオン化澱粉、ポリアクリルアミド等の内添紙力剤を使用する方法がある。しかしながら、これらの薬品を使用することはコスト高となることから、使用量は出来るだけ少ない方が好ましい。
【０００７】
そこで、紙の強度を向上させる方法が提案されている。例えば、特許文献１には原紙にカチオン化澱粉及びポリアクリルアミドを特定量含有させて層間強度を向上する方法、特許文献２には広葉樹の化学パルプをアルカリ水溶液中で機械的処理することで表面強度の良好な印刷用塗工紙を得る方法が提案されている。
しかし、上述の提案では、薬品を使用するためにコストや余分な作業工程が掛かるという難点がある。
【０００８】
【特許文献１】特開平０６−２５９９６号公報
【特許文献２】特開２００６−２７４５１６号公報
【発明の開示】
【発明が解決しようとする課題】
【０００９】
本発明の課題は、使用する薬品量を減らし、コストを低減し、余分な作業工程を減らし、平滑性、不透明性、強度に優れた印刷用紙を提供することにある。
【課題を解決するための手段】
【００１０】
本発明者らは、上記課題を解消するために鋭意検討した結果、原料としてαセルロース含有率が特定の範囲である、すなわち、ヘミセルロースや比較的分子量の低いセルロースを特定量含有する広葉樹晒クラフトパルプを多量に使用すると、その膨潤及び膠着作用からウェットプレスで繊維が潰れ易くなり、強度は向上するものの不透明性が低下する。強度と不透明度のバランスを保つために、灰分量とαセルロース量を特定の範囲にすることにより、通常の広葉樹晒クラフトパルプを使用した場合に比べ、平滑性、不透明性、紙の強度に優れる印刷用紙が得られることを見出し、本発明を完成するに至った。即ち、本発明は以下の構成を採用する。
【００１１】
本発明の第１は、αセルロース含有率８５％以上、９０％以下の広葉樹晒クラフトパルプを６０質量％以上含有する原料パルプからなり、灰分含有率が１５質量％以上であり、不透明度が８０％以上、層間強度が１５０Ｊ／ｍ２以上である印刷用紙である。
【００１２】
本発明の第２は、本発明の第１記載の灰分含有率が２０質量％以上、不透明度が８５％以上、米坪が６５ｇ／ｍ２以下である請求項１に記載の印刷用紙である。
【００１３】
本発明の第３は、本発明の第１または第２に記載の印刷用紙の少なくとも片面に無機顔料と接着剤を主成分とする表面処理剤を塗工、乾燥してなる印刷用紙である。
【発明の効果】
【００１４】
本発明により、平滑性、不透明性に優れ、高灰分による紙の強度低下に由来する印刷トラブルのほとんどない印刷用紙を提供することが可能になった。
【発明を実施するための最良の形態】
【００１５】
本発明の平滑性、不透明性に優れ、高灰分による紙の強度に優れた印刷用紙は、全パルプ中にαセルロース含有率が８５％以上、９０％以下である広葉樹晒クラフトパルプを６０質量％以上、好ましくは８０質量％以上含有したものを原料とする。そして、灰分含有率が１５質量％以上、好ましくは２０質量％以上、更に好ましくは２５質量％以上となるように、填料が内添され、不透明度が８０％以上、好ましくは８５％以上に仕上げられる。さらに、少なくとも片面に無機顔料と接着剤を主成分とする表面処理剤を塗工、乾燥して塗工紙に仕上げることができる。
【００１６】
前記αセルロース含有率が８５％以上、９０％以下である広葉樹晒クラフトパルプ以外の原料パルプとしては、必要に応じて任意のパルプを用いることが可能であり、例えば針葉樹クラフトパルプ等の各種化学パルプ、あるいは機械パルプ、古紙パルプ等を適宜、混合使用することが可能である。
【００１７】
αセルロース含有率が８５％より低いと不透明性が低くなる虞れがあり、９０％より高いと、紙の強度が低くなって所望の効果が得られ難くなる。
αセルロース含有率が８５％以上、９０％以下である広葉樹晒クラフトパルプが６０質量％未満であると、所望の効果が得られ難くなる。
【００１８】
灰分含有率が１５質量％より低いと、不透明性が低くなって所望の効果が得られ難くなる。不透明度が８０％より低いと、インキの裏抜けなどの問題を生じ易くなる。層間強度が１５０J／ｍ２より低いと、印刷トラブルが生じ易くなる。
【００１９】
なお、αセルロース含有率を８５％以上、９０％以下にする方法としては、ヘミセルロースの多い材種、例えばアカシアを選定する方法が挙げられる。また、晒前のクラフトパルプ（ＬＵＫＰ）のカッパー価を高くする、具体的には２０〜２４の範囲にする等の方法がある。尚、カッパー価を高くする方法としては、具体的には蒸解温度を低くする等の方法が用いられる。
【００２０】
填料としては、例えばタルク、カオリン、重質炭酸カルシウム、軽質炭酸カルシウム、ホワイトカーボン（非晶質合成シリカ）等が使用されている。その他、特殊な用途に、使用量は少ないが二酸化チタン、焼成クレー、尿素樹脂系合成填料、あるいは石膏等が使用されている。これらの填料は用途や目的に応じて単独あるいは混合して使用されている。
【００２１】
なお本発明において用いる紙料には、目的とする紙品質に応じて、サイズ剤、歩留向上剤、濾水性向上剤、紙力増強剤、染料等の内添助剤を必要に応じて添加し混合調成することが可能である。前述により得られた紙料は、さらに、スクリーン等の精選工程を経て、ワイヤーパートへ導かれ、脱水工程や乾燥工程を経て紙として仕上げられる。
【００２２】
抄紙方法については特に限定されず、例えば、抄紙ｐＨが４．５付近である酸性抄紙法、抄紙ｐＨを約６〜９とする中性抄紙法等を用いることができる。また、抄紙機も、長網抄紙機、ツインワイヤー抄紙機、円網抄紙機、ヤンキー抄紙機等公知の装置を適宜使用できる。
【００２３】
前述で得られた紙は、さらに必要に応じて、その表面に、ポリビニルアルコール、澱粉、カゼイン、表面サイズ剤等その他の薬品を塗工することが可能である。その方法等については特に限定されるものではなく、例えば、ツーロール又は、メタリングブレード式のサイズプレス、ゲートロール、ビルブレードやショートドウェルコーター、ロールコーター、エアーナイフコーター、ブレードコーター等の各種方法が適宜使用できる。
【００２４】
また、紙の表面に塗工される塗料としては、無機顔料と接着剤を主成分としている。無機顔料としては、カオリン、軽質炭酸カルシウム、重質炭酸カルシウム、タルク、焼成クレーなどの公知の材料が例示される。接着剤としては、例えば、酸化澱粉、酵素変性澱粉、カチオン化澱粉などの澱粉類、カルボキシメチルセルロース、メチルセルロース、ヒドロキシアルキルセルロースなどの水溶性セルロース化合物、ポリビニルアルコール類やポリアクリルアミド類などの水溶性バインダー、また、スチレン・ブタジエン共重合体、メチルメタクリレート・ブタジエン共重合体等の共役ジエン系重合体ラテックス、アクリル酸エステルおよびメタクリル酸エステルの重合体または共重合体等のアクリル系重合体ラテックス、エチレン・酢酸ビニル共重合体等のビニル系重合体ラテックスなどの重合体ラテックスバインダーが挙げられ、これらのバインダーを単独もしくは併用することが可能である。
【００２５】
上記のような塗料の塗工装置としては特に限定されるものではないが、例えばブレードメタリングサイズプレス、ロッドメタリングサイズプレス、ゲートロールコーター、ビルブレードコーター、２本ロールサイズプレス等が従来公知のサイズプレス装置が適宜使用される。なかでも、２ロールサイズプレスやゲートロールコーター、ブレードメタリングサイズプレス、ロッドメタリングサイズプレスが好ましく使用される。
【００２６】
本発明の印刷用紙の層間強度は１５０Ｊ／ｍ2以上である。αセルロース含有率８５％以上９０％以下の広葉樹晒しクラフトパルプを６０質量％含有する原料パルプを使用することにより灰分を１５％以上にして不透明度を８０％以上に確保しても、層間強度を１５０Ｊ/ｍ２以上とすることが可能となり、塗工印刷用紙としたときのブリスターの問題がない。
【００２７】
本発明で得られた印刷用紙はチラシ、ダイレクトメール、各種雑誌、カタログ、マニュアル、書籍などに好適に使用される。
【実施例】
【００２８】
以下、本発明を実施例により、更に詳細に説明するが、勿論、本発明はこれらに限定されるものではない。なお、実施例、比較例中の％は特に断らない限り質量％を示す。
【００２９】
また、実施例及び比較例において用いた測定方法は次の通りである。
〔αセルロース〕  ＪＩＳ  Ｐ  ８１０１に準拠して測定した。
〔カッパー価〕  ＪＩＳ  Ｐ  ８２１１に準拠して測定した。
〔灰分〕  ＪＩＳ  Ｐ  ８２５１に準拠して測定した。
〔平滑度〕  王研式平滑度計（旭精工社製）を用いてＪ．ＴＡＰＰＩ Ｎｏ．５に準拠して測定した。
〔不透明度〕  ＪＩＳ  Ｐ  ８１４９−２０００に準拠し、分光白色度測定計（スガ試験機社製）を用いて、Ｃ／２光源で測定した。
〔層間強度〕  ＴＡＰＰＩ ＵＭ４０３に準拠して測定した。
〔耐折強度〕  ＩＳＯ  ５６２６に準拠して測定した。
〔表面強度〕ＲＩ印刷試験機にて、紙試験用印刷インキを０．６ｃｃ使用して印刷を行い、印刷面のピッキングの程度を次の評価基準で目視評価した。
○；ピッキング発生せず、良好である。
×；ピッキングが発生しており、劣る。
〔ブリスター〕ＲＩ印刷試験機にて、オフセット印刷用インキを1ｃｃ使用して印刷し、印刷したサンプルを加熱したオイルバスに漬けて発生するブリスターの程度を次の評価基準で目視評価した。
○；ブリスターが発生せず、良好である。
×；ブリスターが発生しており、劣る。
【００３０】
＜実施例１＞
広葉樹原料（ユーカリ６５％、アカシア３５％）を、カッパー価が１９．１となるように蒸解した広葉樹未晒パルプを、白色度８４％となるようＥＣＦ漂白し、αセルロース含有率が８８．８％の広葉樹晒クラフトパルプを得た。次に、実験用ナイアガラビーターを用いてカナダ標準フリーネス（ＣＳＦ）４１０ｍｌになるように叩解した。また、実験用ナイアガラビーターを用いて、針葉樹晒クラフトパルプをカナダ標準フリーネス（ＣＳＦ）５００ｍｌになるように叩解した。次に、該広葉樹晒クラフトパルプ８０部と該針葉樹晒クラフトパルプ２０部からなるパルプスラリーに、硫酸バンド０．５部、軽質炭酸カルシウム（自家製）、歩留向上剤０．０２部（商品名：ＤＲ-３０１５、ハイモ社製）を加えて紙料とした。なお、軽質炭酸カルシウムの添加率は手抄きシートの灰分含有率が２２質量％となるように調整した。
この紙料を、実験用角型手抄シートマシン（熊谷理機社）を使用して、風乾坪量６１ｇ／ｍ2、紙灰分２２％の手抄シートを調製した。次いで、実験用キャレンダー（由利ロール社）を使用して２回通紙処理を行った。手抄シートを調湿し（風乾：２３℃、５０％ＲＨ環境下で２４時間）、手抄き試験紙（原紙）を得た。
得られた試験紙（原紙）の品質測定を行い、得られた結果を表１にまとめた。
【００３１】
（塗工組成物の調製および塗工紙の作製）
カオリン（商品名：ミラグロス／エンゲルハード社）８０部、軽質炭酸カルシウム（商品名：ＴＰ−１２１−６Ｃ／奥多摩工業社）、酸化変性澱粉（エースＡ／王子コーンスターチ社）５部、スチレン−ブタジエン共重合体ラテックス（ＳＮ−１１３Ｋ／日本エイアンドエル社）１０部（それぞれ、固形分として）を混合し、コーレスミキサーを用いて分散し、さらに水を加えて固形分濃度が５５．０％の塗工組成物を調製した。次いで、上記の塗工組成物を上記で得た手抄シートに、片面当たり乾燥重量で２０ｇ／ｍ2になるように手塗りロッドで両面に塗工し、オーブンで乾燥を行い、実験用キャレンダーに２回通して塗工印刷用紙を得た。かくして得られた塗工紙の品質測定結果を表１にまとめた。
【００３２】
＜実施例２＞
実施例１において、紙灰分を１６％にした以外は、実施例１と同様にして手抄きシート、塗工印刷用紙を得た。
【００３３】
＜実施例３＞
実施例１において、広葉樹晒クラフトパルプ１００部、針葉樹晒クラフトパルプ０部とした以外は、実施例１と同様にして手抄きシート、塗工印刷用紙を得た。
【００３４】
＜実施例４＞
カッパー価が２２．２となるように蒸解した広葉樹未晒パルプ（使用した樹種は実施例１のものと同一）を、さらに白色度８４％となるようＥＣＦ漂白し、αセルロース含有率が８６．３％の広葉樹晒クラフトパルプを得た。該パルプ８０部と、実施例1で使用した針葉樹晒クラフトパルプ２０部とした以外は、実施例１と同様にして手抄きシート、塗工印刷用紙を得た。
【００３５】
＜比較例１＞
カッパー価が１６．７となるように蒸解した広葉樹未晒パルプ（使用した樹種は実施例１のものと同一）を、さらに白色度８４％となるようＥＣＦ漂白し、αセルロース含有率が９１．７％の広葉樹晒クラフトパルプを得た。該パルプ８０部と、実施例1で使用した針葉樹晒クラフトパルプ２０部とした以外は、実施例１と同様にして手抄きシート、塗工印刷用紙を得た。
【００３６】
＜比較例２＞
実施例１において、手抄きシートの灰分含有率が６％とした以外は、比較例１と同様にして手抄きシート、塗工印刷用紙を得た。
【００３７】
＜比較例３＞
実施例１において、広葉樹晒クラフトパルプ３０部、針葉樹晒クラフトパルプ７０部とした以外は、実施例１と同様にして手抄きシート、塗工印刷用紙を得た。
【００３８】
【表１】
2008297668.tif 000002
【００３９】
表１より明らかなように、本発明の印刷用紙は平滑性、不透明性、及び、紙の強度に優れたものであった。